(57)【要約】【課題】赤色領域において吸収の少ない新規の化合物を提供する。また、このような化合物を用いた、発光効率が高い有機電界発光素子等を提供する。【解決手段】ジアルキルアニリン、トリフェニルアミン、カルバゾール、フェニルカルバゾール及びビフェニルから選択される構造、を含む置換基を有するアズレン誘導体。このアズレン誘導体は赤色領域において吸収が少なく、薄膜化した場合にも安定で、例えば有機電界発光素子のホール注入層に採用することができる。【選択図】なし【特許請求の範囲】
【請求項１】
ジアルキルアニリン、トリフェニルアミン、カルバゾール、フェニルカルバゾール及びビフェニルから選択される構造、を含む置換基を少なくとも１つ有することを特徴とするアズレン誘導体。
【請求項２】
請求項１に記載のアズレン誘導体であって、
前記アズレン誘導体は、分子中にアズレン骨格を１つ含むことを特徴とするアズレン誘導体。
【請求項３】
請求項２に記載のアズレン誘導体であって、
前記アズレン誘導体は、前記ジアルキルアニリン、トリフェニルアミン、カルバゾール、フェニルカルバゾール及びビフェニルから選択される構造、を含む置換基を１位，３位の少なくとも１つに有することを特徴とするアズレン誘導体。
【請求項４】
下記式（１）で表されることを特徴とするアズレン誘導体。
【化１】
2006096722.tif 000032
（式中、Ｒ１〜Ｒ８のうち少なくとも１つは、下記式（２）〜式（６）で示される構造から選択される構造を含む置換基であり、残りのＲ１〜Ｒ８はそれぞれ、水素原子、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基から選択される置換基であり、Ｒ１及びＲ３は、水素原子以外の置換基である。）
【化２】
2006096722.tif 000033
（式中、Ｒ９及びＲ１０はそれぞれアルキル基を表し、Ｒ１１は、水素原子、アルキル基、アルケニル基、アルキニル基、アリール基、ヘテロアリール基を表す。）
【請求項５】
請求項４に記載のアズレン誘導体であって、
前記Ｒ１またはＲ３のうち少なくとも１つは、前記式（２）〜式（６）で示される構造から選択される構造を含む置換基であることを特徴とするアズレン誘導体。
【請求項６】
請求項４に記載のアズレン誘導体であって、
前記Ｒ１及びＲ３はそれぞれ、前記式（２）〜式（６）で示される構造から選択される構造を含む置換基であることを特徴とするアズレン誘導体。
【請求項７】
請求項６に記載のアズレン誘導体であって、
前記Ｒ１及びＲ３は、同一の置換基であることを特徴とするアズレン誘導体。
【請求項８】
請求項６に記載のアズレン誘導体であって、
前記Ｒ１及びＲ３は、異なる置換基であることを特徴とするアズレン誘導体。
【請求項９】
請求項４に記載のアズレン誘導体であって、
前記Ｒ１及びＲ３のいずれか一方が、前記式（２）〜式（６）で示される構造から選択される構造を含む置換基であることを特徴とするアズレン誘導体。
【請求項１０】
請求項１に記載のアズレン誘導体であって、
前記アズレン誘導体は、分子中に１，１’−ビアズレン骨格を１つ含むことを特徴とするアズレン誘導体。
【請求項１１】
請求項１０に記載のアズレン誘導体であって、
前記アズレン誘導体は、前記ジアルキルアニリン、トリフェニルアミン、カルバゾール、フェニルカルバゾール及びビフェニルから選択される構造、を含む置換基を３位，３’位の少なくとも１つに有することを特徴とするアズレン誘導体。
【請求項１２】
下記式（７）で表されることを特徴とするアズレン誘導体。
【化３】
2006096722.tif 000034
（式中、Ｒ１２〜Ｒ２５のうち少なくとも１つは、下記式（２）〜下記式（６）で示される骨格から選択される骨格を含む置換基であり、残りのＲ１２〜Ｒ２５はそれぞれ、水素原子、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基から選択される置換基であり、Ｒ１３及びＲ２４は、水素原子以外の置換基である。）
【化４】
2006096722.tif 000035
（式中、Ｒ９及びＲ１０はそれぞれアルキル基を表し、Ｒ１１は、水素原子、アルキル基、アルケニル基、アルキニル基、アリール基、ヘテロアリール基を表す。）
【請求項１３】
請求項１２に記載のアズレン誘導体であって、
前記Ｒ１３またはＲ２４のうち少なくとも１つは、前記式（２）〜式（６）で示される構造から選択される構造を含む置換基であることを特徴とするアズレン誘導体。
【請求項１４】
請求項１２に記載のアズレン誘導体であって、
前記Ｒ１３及びＲ２４はそれぞれ、前記式（２）〜式（６）で示される構造から選択される構造を含む置換基であることを特徴とするアズレン誘導体。
【請求項１５】
請求項１４に記載のアズレン誘導体であって、
前記Ｒ１３及びＲ２４は、同一の置換基であることを特徴とするアズレン誘導体。
【請求項１６】
請求項１４に記載のアズレン誘導体であって、
前記Ｒ１３及びＲ２４は、異なる置換基であることを特徴とするアズレン誘導体。
【請求項１７】
請求項１２に記載のアズレン誘導体であって、
前記Ｒ１３及びＲ２４のいずれか一方が、前記式（２）〜式（６）で示される構造から選択される構造を含む置換基であることを特徴とするアズレン誘導体。
【請求項１８】
有機層を備える有機電界発光素子であって、
請求項１〜１５のいずれか１つに記載のアズレン誘導体を前記有機層中に含むことを特徴とする有機電界発光素子。
【請求項１９】
ホール注入層を備える有機電界発光素子であって、
請求項１〜１５のいずれか１つに記載のアズレン誘導体を前記ホール注入層中に含むことを特徴とする有機電界発光素子。
【発明の詳細な説明】
【技術分野】
【０００１】
本発明は、新規なアズレン誘導体、及びこれを用いた有機電界発光素子に関する。
【背景技術】
【０００２】
有機発光素子、特に電界発光機能を備えた有機電界発光素子（以下有機ＥＬ素子という）は、次世代平面ディスプレイとして注目されている。この有機電界発光素子を用いることにより、例えば、低消費電力、広視野角、自発光、高速応答性などの特徴を有するフルカラーディスプレイの実現が可能である。
【０００３】
この有機ＥＬ素子の構成としては、ホール（正孔）注入電極／有機発光層／電子注入電極の構成を基本とし、これにホール（正孔）注入層や電子注入層を適宜設けたもの、例えば、ホール注入電極／ホール注入層／有機発光層／電子注入電極や、ホール注入電極／ホール注入層／有機発光層／電子注入層／電子注入電極などの構成のものが知られている。有機ＥＬ素子は、ホール注入電極から注入される正孔と、電子注入電極から注入される電子とが有機発光層中で再結合し、これにより有機発光材料が励起され、この発光材料が基底状態に戻る際に起こる発光現象を利用している。
【０００４】
これらの有機発光層やホール注入層に用いる有機材料が各種開発されている。例えば、特許文献１にはホール注入層として、ポルフィリン系化合物や、銅フタロシアニン等のフタロシアニン化合物を使用した有機ＥＬ素子が記載されている。これらの化合物を使用することにより有機ＥＬ素子の安定性を改善することができるとしている。
【０００５】
また、特許文献２には、有機発光層やホール注入層として、アミノ又はスチリル化合物を使用した有機ＥＬ素子が記載されている。これらの化合物を使用することにより耐熱性に優れかつ長寿命の有機ＥＬ素子を実現できるとしている。
【０００６】
【特許文献１】特許第２５９７３７７号公報
【特許文献２】特開２０００−２７３０５６号公報
【発明の開示】
【発明が解決しようとする課題】
【０００７】
しかしながら、上記特許文献１において、ホール注入層として用いられている銅フタロシアニン（ＣｕＰｃ）は、赤色領域（６００ｎｍ〜７００ｎｍ付近）に４０％〜５０％程度の吸収を有する。赤色領域はただでさえ視感度が悪いのに加え、素子内部で発生する光が、ホール注入層として用いられているＣｕＰｃに吸収されてしまうと、外部へ取り出される光の割合が少なくなり、発光効率が低下する。また、現在開発されている赤色発光材料には他の色の材料より発光効率等に課題があることも多い。そのため、ＣｕＰｃに代わってホール注入層に使用することができ、かつ赤色領域において吸収の少ない新規の材料の開発が必要である。
【０００８】
また、ＣｕＰｃは蒸着温度が高く、蒸着に要する時間がかかるという問題点もあった。したがって、蒸着温度が低く、かつ安定な新規の材料の開発が必要である。
【０００９】
また、アミノ又はスチリル化合物を使用した有機ＥＬ素子に関する特許文献２においては、赤色発光素子についての具体的な記載はない。
【００１０】
本発明は、赤色領域において吸収の少なく、安定な、新規のアズレン誘導体を得る。
【００１１】
さらに本発明は、発光効率が高い有機電界発光素子を得る。また、本発明は赤色について発光効率が高い有機電界発光素子を得る。
【課題を解決するための手段】
【００１２】
本発明は、ジアルキルアニリン、トリフェニルアミン、カルバゾール、フェニルカルバゾール及びビフェニルから選択される構造、を含む置換基を少なくとも１つ有する。
【００１３】
また、前記アズレン誘導体において、前記アズレン誘導体は、分子中にアズレン骨格を１つ含むことが好ましい。
【００１４】
また、前記アズレン誘導体において、前記アズレン誘導体は、前記ジアルキルアニリン、トリフェニルアミン、カルバゾール、フェニルカルバゾール及びビフェニルから選択される構造、を含む置換基を１位，３位の少なくとも１つに有することが好ましい。
【００１５】
また、本発明は、下記式（１）で表されるアズレン誘導体である。
【化１】
2006096722.tif 000002
（式中、Ｒ１〜Ｒ８のうち少なくとも１つは、下記式（２）〜式（６）で示される構造から選択される構造を含む置換基であり、残りのＲ１〜Ｒ８はそれぞれ、水素原子、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基から選択される置換基であり、Ｒ１及びＲ３は、水素原子以外の置換基である。）
【化２】
2006096722.tif 000003
（式中、Ｒ９及びＲ１０はそれぞれアルキル基を表し、Ｒ１１は、水素原子、アルキル基、アルケニル基、アルキニル基、アリール基、ヘテロアリール基を表す。）
【００１６】
また、前記アズレン誘導体において、前記Ｒ１またはＲ３のうち少なくとも１つは、前記式（２）〜式（６）で示される構造から選択される構造を含む置換基であることが好ましい。
【００１７】
また、前記アズレン誘導体において、前記Ｒ１及びＲ３はそれぞれ、前記式（２）〜式（６）で示される構造から選択される構造を含む置換基であることが好ましい。
【００１８】
また、前記アズレン誘導体において、前記Ｒ１及びＲ３は、同一の置換基、または異なる置換基とすることができる。
【００１９】
また、前記アズレン誘導体において、前記Ｒ１及びＲ３のいずれか一方が、前記式（２）〜式（６）で示される構造から選択される構造を含む置換基であることが好ましい。
【００２０】
また、前記アズレン誘導体において、前記アズレン誘導体は、分子中に１，１’−ビアズレン骨格を１つ含むことが好ましい。
【００２１】
また、前記アズレン誘導体において、前記アズレン誘導体は、前記ジアルキルアニリン、トリフェニルアミン、カルバゾール、フェニルカルバゾール及びビフェニルから選択される構造、を含む置換基を３位，３’位の少なくとも１つに有することが好ましい。
【００２２】
また、本発明は、下記式（７）で表されるアズレン誘導体である。
【化３】
2006096722.tif 000004
（式中、Ｒ１２〜Ｒ２５のうち少なくとも１つは、下記式（２）〜下記式（６）で示される骨格から選択される骨格を含む置換基であり、残りのＲ１２〜Ｒ２５はそれぞれ、水素原子、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基から選択される置換基であり、Ｒ１３及びＲ２４は、水素原子以外の置換基である。）
【化４】
2006096722.tif 000005
（式中、Ｒ９及びＲ１０はそれぞれアルキル基を表し、Ｒ１１は、水素原子、アルキル基、アルケニル基、アルキニル基、アリール基、ヘテロアリール基を表す。）
【００２３】
また、前記アズレン誘導体において、前記Ｒ１３またはＲ２４のうち少なくとも１つは、前記式（２）〜式（６）で示される構造から選択される構造を含む置換基であることが好ましい。
【００２４】
また、前記アズレン誘導体において、前記Ｒ１３及びＲ２４はそれぞれ、前記式（２）〜式（６）で示される構造から選択される構造を含む置換基であることが好ましい。
【００２５】
また、前記アズレン誘導体において、前記Ｒ１３及びＲ２４は、同一の置換基、または異なる置換基とすることができる。
【００２６】
また、前記アズレン誘導体において、前記Ｒ１３及びＲ２４のいずれか一方が、前記式（２）〜式（６）で示される構造から選択される構造を含む置換基であることが好ましい。
【００２７】
また、本発明は、有機層を備える有機電界発光素子であって、請求項１〜１５のいずれか１つに記載のアズレン誘導体を前記有機層中に含む。
【００２８】
さらに、本発明は、ホール注入層を備える有機電界発光素子であって、請求項１〜１５のいずれか１つに記載のアズレン誘導体を前記ホール注入層中に含む。
【発明の効果】
【００２９】
本発明は、特定の構造を含む置換基を導入したアズレン誘導体であるから、赤色領域において吸収の少ない、安定な、新規の化合物を提供することができる。
【００３０】
また、本発明は、発光効率が高い有機電界発光素子、また発光効率が高い赤色有機電界発光素子を実現することができる。
【発明を実施するための最良の形態】
【００３１】
本発明の実施形態について以下説明する。
【００３２】
（実施形態１：アズレン誘導体）
本発明の実施形態に係るアズレン誘導体は、ジアルキルアニリン、トリフェニルアミン、カルバゾール、フェニルカルバゾール及びビフェニルから選択される構造、を含む置換基を少なくとも1つ有する。
【００３３】
ここで、ジアルキルアニリン構造、トリフェニルアミン構造、カルバゾール構造、フェニルカルバゾール構造及びビフェニル構造は、以下の式（２）〜（６）に示される通りである。
【００３４】
【化５】
2006096722.tif 000006
【００３５】
ジアルキルアニリン、トリフェニルアミン、カルバゾール、フェニルカルバゾール及びビフェニルから選択される構造、を含む置換基は、ジアルキルアニリン構造、トリフェニルアミン構造、カルバゾール構造、フェニルカルバゾール構造及びビフェニル構造から選択される構造を置換基内に含んでいればよく、その結合位置は問わない。また、該置換基内の各ジアルキルアニリン構造、トリフェニルアミン構造、カルバゾール構造、フェニルカルバゾール構造及びビフェニル構造は、水素原子以外に、その骨格に少なくとも１つの置換基を有していても良い。
【００３６】
ジアルキルアニリン構造、トリフェニルアミン構造、カルバゾール構造、フェニルカルバゾール構造及びビフェニル構造が有していてもよい置換基としては、特に制限はないが、例えば、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基等が挙げられる。これらの置換基としてはこのうち、アルキル基、アリール基、ヘテロアリール基、アルコキシル基、シアノ基、ハロゲン基が好ましい。
【００３７】
なお、上記式（２）で示されるジアルキルアニリン構造中のＲ９，Ｒ１０としては、それぞれ独立して直鎖、分岐、環状のアルキル基であれば特に制限はないが、炭素数１〜６の直鎖、分岐、環状のアルキル基であることが好ましく、例えば、メチル基；エチル基；直鎖、分岐または環状のプロピル基；直鎖、分岐または環状のブチル基；直鎖、分岐または環状のペンチル基；直鎖、分岐または環状のヘキシル基等が挙げられる。化合物の安定性、薄膜の安定性、蒸着のしやすさ等の点から、炭素数６以下であることが好ましく、炭素数４以下であることがより好ましい。
【００３８】
また、上記式（２）〜（６）で示される構造を含む置換基は、各構造とアズレン環とが直接結合してもよいし、各構造とアズレン環とが連結基を介して結合してもよい。
【００３９】
連結基としては、例えば、−（ＣＨ２）ｎ−（ｎ＝１〜１０），−ＣＨ＝ＣＨ−，−Ｏ−，−Ｓ−，−Ｃ≡Ｃ−，等が挙げられる。
【００４０】
また、上記式（２）で示されるジアルキルアニリン構造を含む置換基の場合、ジアルキルアニリン構造のベンゼン環とアズレン環とが直接又は前記連結基を介して結合することが好ましい。
【００４１】
また、上記式（４）で示されるカルバゾール構造を含む置換基の場合、Ｒ１１の位置でアズレン環と結合してもよいし、カルバゾール構造のベンゼン環とアズレン環とで結合してもよい。カルバゾール構造のベンゼン環とアズレン環とで結合する場合、すなわち、Ｒ１１の位置でアズレン環と結合しない場合、Ｒ１１としては、例えば、水素原子、アルキル基、アルケニル基、アルキニル基、アリール基、ヘテロアリール基等が挙げられる。
【００４２】
Ｒ１１のアルキル基としては、上記Ｒ９，Ｒ１０と同様のものが挙げられる。
【００４３】
アルケニル基としては、直鎖、分岐または環状のアルケニル基であれば特に制限はないが、炭素数２〜６の直鎖、分岐または環状のアルケニル基であることが好ましく、例えば、ビニル基；直鎖、分岐または環状のプロペニル基；直鎖、分岐または環状のブテニル基；直鎖、分岐または環状のペンテニル基；直鎖、分岐または環状のヘキセニル基等が挙げられる。化合物の安定性、薄膜の安定性、蒸着のしやすさ等の点から、炭素数６以下であることが好ましく、炭素数４以下であることがより好ましい。
【００４４】
アルキニル基としては、直鎖または分岐のアルキニル基であれば特に制限はないが、炭素数２〜６の直鎖または分岐のアルキニル基であることが好ましく、例えば、アセチレン基；プロピニル基；直鎖または分岐のブチニル基；直鎖または分岐のペンチニル基；直鎖または分岐のヘキシニル基等が挙げられる。化合物の安定性、薄膜の安定性、蒸着のしやすさ等の点から、炭素数６以下であることが好ましく、炭素数４以下であることがより好ましい。
【００４５】
アリール基としては、例えば、下記式で示すいずれかの芳香族環が挙げられる。
【化６】
2006096722.tif 000007
【００４６】
ヘテロアリール基としては、例えば、下記式で示すいずれかの複素芳香族環が挙げられる。
【化７】
2006096722.tif 000008
【００４７】
また、本実施形態１に係るアズレン誘導体は、分子中にアズレン骨格を１つ含むことが好ましい。
【００４８】
また、本実施形態１に係るアズレン誘導体は、分子中にアズレン骨格を１つ含み、前記ジアルキルアニリン、トリフェニルアミン、カルバゾール、フェニルカルバゾール及びビフェニルから選択される構造、を含む置換基を１位，３位の少なくとも１つに有することが好ましい。ここで、１位とは下記式（１）で表されるアズレン骨格のＲ１の位置を、３位とはＲ３の位置をいう。
【００４９】
また、本実施形態１に係るアズレン誘導体は、下記式（１）で表されるアズレン誘導体であることが好ましい。
【化８】
2006096722.tif 000009
（式中、Ｒ１〜Ｒ８のうち少なくとも１つは、上記式（２）〜式（６）で示される構造から選択される構造を含む置換基であり、残りのＲ１〜Ｒ８はそれぞれ、水素原子、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基から選択される置換基であり、Ｒ１及びＲ３は、水素原子以外の置換基である。）
【００５０】
上記式（１）で示されるアズレン誘導体は安定な化合物であるが、１位及び３位（Ｒ１及びＲ３の位置）の反応性が高い傾向にあり、Ｒ１及びＲ３が水素原子以外の置換基であること（すなわち１位及び３位が置換されていること）により化合物の安定性がより向上する。これにより、本実施形態に係るアズレン誘導体を、例えば有機ＥＬ素子等の有機層に使用したときに温度、電流等に対する安定性が向上する。
【００５１】
ここで、アルキル基、アルケニル基、アルキニル基、アリール基、ヘテロアリール基としては、上記Ｒ１１で定義したものと同様のものが挙げられる。
【００５２】
アルコキシル基としては、直鎖、分岐、環状のアルコキシル基であれば特に制限はないが、炭素数１〜６の直鎖、分岐、環状のアルコキシル基であることが好ましく、例えば、メトキシ基；エトキシ基；直鎖、分岐または環状のプロポキシ基；直鎖、分岐または環状のブトキシ基；直鎖、分岐または環状のペンチルオキシ基；直鎖、分岐または環状のヘキシルオキシ基等が挙げられる。化合物の安定性、薄膜の安定性、蒸着のしやすさ等の点から、炭素数６以下であることが好ましく、炭素数４以下であることがより好ましい。
【００５３】
アシル基としては、アセチル基、プロピオニル基、ブチリル基、イソブチリル基、アクリロイル基、メタクリロイル基、等の脂肪族アシル基；ベンゾイル基、トルオイル基、アニソイル基、ナフトイル基、等の芳香族アシル基等が挙げられる。
【００５４】
アシロキシ基としては、アセチルオキシ基、プロピオニルオキシ基、ブチリルオキシ基、イソブチリルオキシ基、アクリロイルオキシ基、メタクリロイルオキシ基、等の脂肪族アシロキシ基；ベンゾイルオキシ基、トルオイルオキシ基、アニソイルオキシ基、ナフトイルオキシ基、等の芳香族アシル基等が挙げられる。
【００５５】
エステル基としては、メトキシカルボニル基，エトキシカルボニル基，直鎖、分岐または環状のプロポキシカルボニル基，直鎖、分岐または環状のブトキシカルボニル基，直鎖、分岐または環状のペンチルオキシカルボニル基，直鎖、分岐または環状のヘキシルオキシカルボニル基等の脂肪族エステル基；フェノキシカルボニル基、トリルカルボニル基、アニシルカルボキシ基等の芳香族エステル基等が挙げられる。
【００５６】
ハロゲン基としては、フッ素、塩素、臭素、ヨウ素等が挙げられる。
【００５７】
上記式（１）における、Ｒ１〜Ｒ８のうちの上記式（２）〜式（６）で示される構造から選択される構造を含む置換基以外の残りのＲ１〜Ｒ８としては、化合物の安定性、薄膜の安定性、蒸着のしやすさ等の点から、水素原子、炭素数１〜６のアルキル基、アリール基、ヘテロアリール基、ハロゲン基、炭素数１〜６のパーフルオロアルキル基が好ましい。
【００５８】
上記式（１）で示されるアズレン誘導体において、前記Ｒ１またはＲ３のうち少なくとも１つは、前記式（２）〜式（６）で示される構造から選択される構造を含む置換基であることが好ましい。
【００５９】
また、上記式（１）で示されるアズレン誘導体において、前記Ｒ１及びＲ３はそれぞれ、前記式（２）〜式（６）で示される構造から選択される構造を含む置換基であることが好ましい。
【００６０】
また、この時、前記Ｒ１及びＲ３は、同一の置換基であってもよく、前記Ｒ１及びＲ３は、異なる置換基であってもよい。
【００６１】
さらに、上記式（１）で示されるアズレン誘導体において、前記Ｒ１及びＲ３のいずれか一方が、前記式（２）〜式（６）で示される構造から選択される構造を含む置換基であることが好ましい。
【００６２】
また、本実施形態１に係るアズレン誘導体は、分子中に１，１’−アズレン骨格を１つ含むことが好ましい。
【００６３】
また、本実施形態１に係るアズレン誘導体は、分子中に１，１’−アズレン骨格を１つ含み、前記ジアルキルアニリン、トリフェニルアミン、カルバゾール、フェニルカルバゾール及びビフェニルから選択される構造、を含む置換基を３位，３’位の少なくとも１つに有することが好ましい。ここで、３位とは下記式（７）で表されるアズレン骨格のＲ１３の位置を、３’位とは下記式（１）のＲ２４の位置をいう。
【００６４】
また、本実施形態１に係るアズレン誘導体は、下記式（７）で表されるアズレン誘導体であることが好ましい。
【化９】
2006096722.tif 000010
（式中、Ｒ１２〜Ｒ２５のうち少なくとも１つは、上記式（２）〜上記式（６）で示される骨格から選択される骨格を含む置換基であり、残りのＲ１２〜Ｒ２５はそれぞれ、水素原子、アルキル基，アルケニル基，アルキニル基，アリール基，ヘテロアリール基，アルコキシル基、アシル基、アシロキシ基，アミノ基、ニトロ基，シアノ基、エステル基，アミド基，ハロゲン基から選択される置換基であり、Ｒ１３及びＲ２４は、水素原子以外の置換基である。）
【００６５】
上記式（７）で示されるアズレン誘導体は安定な化合物であるが、３位及び３’位（Ｒ１３及びＲ２４の位置）の反応性が高い傾向にあり、Ｒ１３及びＲ２４が水素原子以外の置換基であること（すなわち３位及び３’位が置換されていること）により化合物の安定性がより向上する。これにより、本実施形態に係るアズレン誘導体を、例えば有機ＥＬ素子等の有機層に使用したときに温度、電流等に対する安定性が向上する。また、上記式（７）で示されるアズレン誘導体は、上記式（１）で示されるアズレン誘導体に比べて熱安定性が高い傾向にある。
【００６６】
ここで、アルキル基，アルケニル基，アルキニル基，アリール基，ヘテロアリール基，アルコキシル基、アシル基、アシロキシ基，エステル基，ハロゲン基としては、上記定義したものと同様のものが挙げられる。
【００６７】
上記式（７）における、Ｒ１２〜Ｒ２５のうちの上記式（２）〜式（６）で示される構造から選択される構造を含む置換基以外の残りのＲ１２〜Ｒ２５としては、化合物の安定性、薄膜の安定性、蒸着のしやすさ等の点から、水素原子、炭素数１〜６のアルキル基、アリール基、ヘテロアリール基、ハロゲン基、炭素数１〜６のパーフルオロアルキル基が好ましい。
【００６８】
上記式（７）で示されるアズレン誘導体において、前記Ｒ１３またはＲ２４のうち少なくとも１つは、前記式（２）〜式（６）で示される構造から選択される構造を含む置換基であることが好ましい。
【００６９】
また、上記式（７）で示されるアズレン誘導体において、前記Ｒ１３及びＲ２４はそれぞれ、前記式（２）〜式（６）で示される構造から選択される構造を含む置換基であることが好ましい。
【００７０】
また、この時、前記Ｒ１３及びＲ２４は、同一の置換基であってもよく、前記Ｒ１３及びＲ２４は、異なる置換基であってもよい。
【００７１】
さらに、上記式（７）で示されるアズレン誘導体において、前記Ｒ１３及びＲ２４のいずれか一方が、前記式（２）〜式（６）で示される構造から選択される構造を含む置換基であることが好ましい。
【００７２】
本実施形態１におけるアズレン誘導体としては、具体的には、下記式で示される化合物が挙げられる。
【化１０】
2006096722.tif 000011
【化１１】
2006096722.tif 000012
【００７３】
アズレン誘導体は、平面状であり、熱力学的に安定である。本実施形態１に係るアズレン誘導体は、化合物の安定性、薄膜の安定性、蒸着のしやすさ等の点において優れる。また、本実施形態１に係る特定の構造を含む置換基を導入したアズレン誘導体は、アズレン骨格にジアルキルアニリン、トリフェニルアミン、カルバゾール、フェニルカルバゾール及びビフェニルから選択される構造を含む置換基を導入することにより、赤色領域において吸収が少なくなり、例えば、オレンジ色の有機ＥＬ素子等の有機層に使用すると、発光効率の低下を抑制することができる。また、本実施形態１に係るアズレン誘導体は、例えば、従来有機ＥＬ素子のホール注入層に使用されている銅フタロシアニン（ＣｕＰｃ）に比べて、低温で真空蒸着することができるため、蒸着に要する時間を短縮することができ、また、素子等作成時の装置の消費電力を抑えることができる等の利点がある。
【００７４】
本実施形態１に係るアズレン誘導体は、例えば、有機ＥＬ素子の有機層、例えば、ホール注入層、ホール輸送層、発光層、ホールブロック層、電子輸送層、電子注入層等用の材料として、特にホール注入層用の材料として好適に使用することができる。また、本実施形態に係るアズレン誘導体は、有機ＥＬ素子に限らず、表示素子，コンピュータ，テレビ，携帯電話，デジタルカメラ，ＰＤＡ，カーナビゲーション等のディスプレイやバックライト；照明、インテリア、標識、交通信号機、看板など；ＣＤ，ＤＶＤ等の記録光源、読み取り光源；複写機、スキャナ等の光源；ＣＤ−Ｒ，ＤＶＤ−Ｒ等の記録用光ディスクの記録層用色素；レーザー色素；増感色素；医療診断用蛍光薬剤；等の幅広い分野に好適に使用することができる。
【００７５】
（実施形態２：有機ＥＬ素子）
次に、本発明の実施形態１に係るアズレン誘導体を使用した有機ＥＬ素子の実施形態について説明する。
【００７６】
図１は、有機ＥＬ素子の概略断面構造を示す。この有機ＥＬ素子は、概略すると、基板１０上に、ホール注入電極１２、有機層２０、電子注入電極１４がこの順に形成されている。ガラス、プラスチック等の透明基板１０上には、仕事関数の大きい例えば、ＩＴＯ（Ｉｎｄｉｕｍ  Ｔｉｎ  Ｏｘｉｄｅ）等の透明導電性材料を用いてホール注入電極１２が形成される。ホール注入電極１２の膜厚は、１０ｎｍ〜５００ｎｍの範囲であることが好ましい。ホール注入電極１２上には少なくとも1層の有機層２０が形成されている。
【００７７】
有機層２０は、少なくとも発光層２６を備え、用いる有機化合物の機能等によって層構造が異なる。発光層の単層構造の他；ホール輸送層／発光層、発光層／電子輸送層等の２槽構造；ホール輸送層／発光層／電子輸送層の３層構造；あるいはさらにホール注入層、電子注入層を備える多層構造を採用することが可能である。本実施形態では、図１に示すように、ホール注入電極１２側から順に、ホール注入層２２／ホール輸送層２４／発光層２６／ホールブロック層２８／電子輸送層３０が積層されている。もちろんこれらの積層構造に限定されるものではなく、様々な組み合わせが採用可能である。
【００７８】
有機層２０上には、電子注入電極１４が形成される。この電子注入電極１４は、例えば、図１に示すようにＬｉＦ層（電子注入層）とＡｌ電極等との積層体により構成することができる。また、Ａｌ電極の単独層により電子注入電極１４を構成することもできる。また、Ａｌの他にも、例えば、Ｍｇ−Ａｇ合金、Ａｌ−Ｌｉ合金等を使用することができる。電子注入電極１４は、真空蒸着法によって形成されることが好ましいが、スパッタリング法またはイオンプレイティング法等によって形成されてもよい。電子注入電極１４の膜厚としては、０．１ｎｍ〜１００ｎｍの範囲であることが好ましい。
【００７９】
本実施形態２では、以上のような構成の有機ＥＬ素子において上記実施形態１で説明したアズレン誘導体を用いる。このアズレン誘導体は、ホール注入層２２、ホール輸送層２４、発光層２６、ホールブロック層２８、電子輸送層３０、電子注入層等の有機薄膜用の材料として用いることができるが、特にホール注入層２２の材料として用いることが好ましい。ここで、前記アズレン誘導体は、赤色領域において吸収が少ないため、素子内部で発生した光が吸収されにくく、外部に取り出される光の割合が多くなり、発光効率が向上する。この効果は、特にオレンジ色有機ＥＬ素子の場合に顕著に現われる。この化合物をホール注入層２２用の材料として用いることで高効率の有機ＥＬ素子を実現することができる。
【００８０】
また、実施形態１に係るアズレン誘導体をホール注入層２２に使用することにより、ＩＴＯなど仕事関数の大きい正孔注入電極１２から有機発光層２６への正孔注入効率を向上させることができる。
【００８１】
また、実施形態１に係るアズレン誘導体は、ホール注入層２２用の材料として、単独で使用してもよいが、下記式で示される銅フタロシアニン（ＣｕＰｃ）、スターバーストアミン、バナジウム酸等の公知の材料と組み合わせてホール注入層２２を形成してもよい。ホール注入層２２の膜厚としては、０．１ｎｍ〜５０ｎｍの範囲であることが好ましく、０．１ｎｍ〜１０ｎｍの範囲であることがより好ましい。
【化１２】
2006096722.tif 000013
【００８２】
次に、実施形態１に係るアズレン誘導体と共に有機ＥＬ素子の有機層２０に使用可能な材料の例を説明する。
【００８３】
ホール注入層２２の上に形成されたホール輸送層２４に用いる材料としては、ホール輸送機能を備えていれば特に限定されないが、例えば、トリフェニルアミンの多量体を使用することができ、一例としては、下記式に示すα−ＮＰＤ（4,4'-Bis[N-(1-naphthyl)-N-phenyl-amino]biphenyl）、下記式に示すＴＰＴＥ（triphenylamine tetramer）を使用することができる。ホール輸送層２４の膜厚としては、１ｎｍ〜３００ｎｍの範囲であることが好ましい。
【化１３】
2006096722.tif 000014
【００８４】
発光層２６は、目的とする発光色、輝度などに応じて最適な有機発光材料を含んでいる。この発光層２６は、発光材料の単独層、発光材料がゲスト材料としてホスト材料中に少量ドープされた混合層、多色発光を実現するため、異なる発光材料層が積層された多層構造など、様々な構成が採用可能である。発光層２６としては、蛍光を発する有機化合物を用いることができるが、必ずしもこれに限定されるものではなく、例えば、燐光を発する有機金属錯体等を使用することもできる。また、発光色度の調整や発光効率を増加させることを目的として、発光層２６中に有機分子をドーピングすることも好適である。発光層２６の膜厚としては、１ｎｍ〜３００ｎｍの範囲であることが好ましい。
【００８５】
発光材料としては、例えば、下記式で示されるアルミキノリノール錯体（Ａｌｑ３:Tris(8-hydroxyquinolinato)aluminum(III)）、下記式で示される（ＤＰＶＢｉ：4,4'-Bis[(2,2-diphenyl)vinyl-1-yl]-1,1'-biphenyl）等を採用することができる。あるいは、このＡｌｑ３をホスト材料として他の発光色素のドーパント材料などを用いてもよい。もちろん、発光機能を備える他の材料を用いることもできる。
【化１４】
2006096722.tif 000015
【００８６】
蛍光発光用のドーパント材料としては、青色蛍光用としては例えば、下記式に示されるようなBis[4-(N,N-diphenylamino)styryl]-9,10-Anthrathene等が挙げられる。オレンジ色蛍光用としては例えば、下記式に示されるようなＤＣＪＴＢ（4-(dicyanomethylene)-2-t-butyl-6-(1,1,7,7-tetramethyljulolidyl-9-enyl)-4H-pyran）等が挙げられる。
【化１５】
2006096722.tif 000016
【００８７】
また、発光材料としては、燐光発光用のホスト材料及びドーパント材料を使用してもよい。ホスト材料としては、カルバゾール基を含む化合物を採用することができ、例えば、下記式に示すようなバイポーラ性の４，４’−Ｎ，Ｎ’−ジカルバゾール−ビフェニル（ＣＢＰ：4,4'-N,N'-dicarbazole-biphenyl）を用いることができる。また、下記式に示すようなホール輸送性の４，４’，４”−トリス（カルバゾリル）−トリフェニルアミン（ＴＣＴＡ）を用いることも可能である。ドーパント材料としては、青色燐光用としては例えば下記式に示される、ＦＩｒｐｉｃ（Iridium(III)bis(2-(4,6-difluorophenyl)pyridinato-N,C2')picolinate）等が挙げられる。緑色燐光用としては例えば下記式に示される、Ｉｒ（ｐｐｙ）３（tris(2-phenylpyridine) iridium(III)）等が挙げられる。赤色燐光用としては例えば下記式に示される、Ｉｒ（ｐｉｑ）３（tris(2-phenylisoquinoline) iridium (III)）等が挙げられる。
【化１６】
2006096722.tif 000017
【００８８】
また、必ずしも必要ではないが発光層２６と電子輸送層３０との間にホールブロック層２８を形成してもよい。ホールブロック層２８の形成により、発光層２６として例えば、ＴＣＴＡ等のホール輸送性材料を燐光発光のホストとして使用した場合に、発光層２６からの電子注入電極１４側へのホールの流出をより確実にブロックすることができ、例えば、電子輸送層３０にＡｌｑ３等を用いている場合に電位輸送層３０にホールが流れ込むことでこのＡｌｑ３等が発光したり、ホールを発光層に閉じ込めることができずに発光効率が低下するなどといった問題を防止することができる。ホールブロック層２８に用いる材料としては、下記式に示すＴＰＢＩ（2,2',2''-(1,3,5-phenylene)tris[1-phenyl-1H-benzimidazole）や、下記式に示すバソクプロイン（ＢＣＰ）や、下記式に示すＢＡｌｑ（Aluminum(III)bis(2-methyl-8-quinolinato) 4-phenylphenolate）等を挙げることができる。ホールブロック層２８の膜厚としては、０．１ｎｍ〜１００ｎｍの範囲であることが好ましく、０．１ｎｍ〜３０ｎｍの範囲であることがより好ましい。
【化１７】
2006096722.tif 000018
【００８９】
また、電子輸送層３０に用いる材料としては、電子輸送機能を備えていれば特に限定されないが、例えば、上記アルミキノリノール錯体（Ａｌｑ３:Tris(8-hydroxyquinolinato)aluminum(III)）等を使用することができる。電子輸送層３０の膜厚としては、１ｎｍ〜２００ｎｍの範囲であることが好ましい。
【００９０】
次に、実施形態１に係るアズレン誘導体を燐光発光のためのホスト材料として用いた、本実施形態２に係る有機ＥＬ素子の発光原理について説明する。
【００９１】
ホール注入電極１２と、電子注入電極１４とから、ホール及び電子を有機層２０に注入すると、ホールはホール注入層２２、ホール輸送層２４を介して、電子は電子輸送層３０及びホールブロック層２８を介して輸送され、発光層２６に到達し、ホールと電子は再結合する。このホールと電子の再結合により、まず発光層２６中のホスト材料が励起状態となる。この励起状態には、電子スピンの向きが反平行である一重項励起状態と、電子スピンの向きが平行である三重項励起状態とがある。発光層２６に蛍光発光用材料を使用した場合には、一重項励起状態から蛍光を発生する発光形態をとり、発光層２６に燐光発光用のホスト材料及びドーパント材料を使用した場合には、ホスト材料の励起エネルギーは、ドーパント材料に移動し、ドーパント材料は、それぞれ一重項励起状態及び三重項励起状態となる。ドーパント材料の一重項励起状態は、さらに三重項励起状態に移動し、最終的に三重項励起状態からの燐光発光が主となる発光形態をとる。発光層２６で発生した光は、透明な電子注入電極１４を介して素子表面側から取り出される。外部量子効率を向上させるためには、励起状態のうち７５％を占める三重項励起状態からの発光、すなわち燐光を利用することが好ましい。
【００９２】
本実施形態２においては、実施形態１に係るアズレン誘導体をホール注入層用材料として使用すると、赤色領域において吸収が少ないために、特にオレンジ色の有機ＥＬ素子に使用すると、発光効率の低下を抑制することができる。また、このアズレン誘導体のアズレン骨格上の、ジアルキルアニリン構造、トリフェニルアミン構造、カルバゾール構造、フェニルカルバゾール構造及びビフェニル構造を含む置換基の、置換位置、置換数や、ジアルキルアニリン構造、トリフェニルアミン構造、カルバゾール構造、フェニルカルバゾール構造及びビフェニル構造上の置換基を変更することによって、ＨＯＭＯ、ＬＵＭＯのレベル、バンドギャップの幅（吸収波長）を調整することができ、青色、緑色、赤色の各発光に最適化した有機層２０用の材料、特にホール注入層２２用の材料を設計することができる。特に、このアズレン誘導体は従来ホール注入層２２用の材料として使用されているＣｕＰｃに比べて、極めて優れたオレンジ色発光のホール注入層２２用の材料として使用することができる。
【００９３】
本実施形態２に係る有機ＥＬ素子は、表示素子，コンピュータ，テレビ，携帯電話，デジタルカメラ，ＰＤＡ，カーナビゲーション等のディスプレイ；バックライト等の光源；照明；インテリア；標識；交通信号機；看板などに好適に使用することができる。
【実施例】
【００９４】
以下、実施例および比較例を挙げ、本発明をより具体的に詳細に説明するが、本発明は以下の実施例に限定されるものではない。
【００９５】
（実施例１）
＜１，３−ビス（ビフェ−４−イル）アズレン：アズレン誘導体１の合成＞
【化１８】
2006096722.tif 000019
上記式に示す１，３−ジヨードアズレン  ０．３８ｇ（１．０ｍｍｏｌ）、４−ビフェニルホウ酸  ０．６５ｇ（３．０ｍｍｏｌ）、炭酸セシウム  １．３０ｇ（４．０ｍｍｏｌ）、Ｐｄ（ｄｐｐｆ）２  ０．０６１ｇ（０．０５ｍｍｏｌ）、ＢＩＮＡＰ  ０．０３１ｇ（０．０５ｍｍｏｌ）を、乾燥トルエン  １０ｍＬに懸濁させ、十分に脱気した後、アルゴン雰囲気下で攪拌下加熱還流した。２時間還流し、放冷後、反応混合物を炭酸水素ナトリウム水  ５０ｍＬに注ぎ、エーテルで抽出した。有機層を飽和食塩水で洗浄した後、硫酸マグネシウムで乾燥した。減圧下、溶媒を留去した後、残渣をシリカゲルカラムクロマトグラフィ（溶媒；酢酸エチル：ヘキサン＝１：９）により精製し、下記式に示す目的物１，３−ビス（ビフェ−４−イル）アズレン（アズレン誘導体１）を０．１５ｇ（収率３５％）得た。構造は核磁気共鳴装置（ＮＭＲ）（１Ｈ−ＮＭＲ，１３Ｃ−ＮＭＲ：ＪＥＯＬ製、α４００型）、質量分析装置（ＭＡＳＳ）（ＪＥＯＬ製、ＪＭＳ−７００型）により確認した。
【化１９】
2006096722.tif 000020
【００９６】
緑色針状結晶、融点：２４３〜２４５℃
1H NMR (CDCl3-TMS) δppm = 7.16 (t, J = 9.8 Hz, 2H), 7.38 (t, J = 7.2 Hz, 2H), 7.49 (t, J = 7.6 Hz, 4H), 7.61 (t, J = 10.0 Hz, 1H), 7.72 (m, 12H), 8.21 (s, 1H), 8.62 (d, J = 4.80 Hz, 2H)
13C NMR (CDCl3-TMS) δppm = 123.7, 127.1, 127.3, 127.4, 127.6, 128.8, 130.2, 136.3, 136.9, 137.1, 139.1, 139.3, 140.9
MS (70 eV) m/z = 432 (M+, 100)
【００９７】
（実施例２）
＜１，３−ビス（４−〔Ｎ，Ｎ−ジメチルアミノ〕フェニル）アズレン：アズレン誘導体２の合成＞
【化２０】
2006096722.tif 000021
上記式に示す１，３−ジブロモアズレン  ０．２９ｇ（１．０ｍｍｏｌ）、４−ジメチルアミノフェニルホウ酸  ０．５０ｇ（３．０ｍｍｏｌ）、フッ化セシウム  ０．６１ｇ（４．０ｍｍｏｌ）、Ｐｄ２（ｄｂａ）３  ０．０９２ｇ（０．１ｍｍｏｌ）、（ｔ−Ｂｕ）３ＰＨＢＦ４  ０．５８ｇ（２．０ｍｍｏｌ）を、乾燥トルエン  １０ｍＬに懸濁させ、十分に脱気した後、アルゴン雰囲気下で攪拌下加熱還流した。７時間還流し、放冷後、反応混合物を炭酸水素ナトリウム水  ５０ｍＬに注ぎ、エーテルで抽出した。有機層を飽和食塩水で洗浄した後、硫酸マグネシウムで乾燥した。減圧下、溶媒を留去した後、残渣をシリカゲルカラムクロマトグラフィ（溶媒；酢酸エチル：ヘキサン＝２：８）により精製し、下記式に示す目的物１，３−ビス（４−〔Ｎ，Ｎ−ジメチルアミノ〕フェニル）アズレン（アズレン誘導体２）を０．０８４ｇ（収率２３％）得た。構造は核磁気共鳴装置（ＮＭＲ）（１Ｈ−ＮＭＲ，１３Ｃ−ＮＭＲ）、質量分析装置（ＭＡＳＳ）により確認した。
【化２１】
2006096722.tif 000022
【００９８】
緑色固体、融点：１５１〜１５５℃
1H NMR (acetone-d6 -TMS) δ ppm = 8.44 (d, J = 9.6 Hz, 2H), 8.02 (s, 1H), 7.53 (t, J = 9.8, 1H), 7.50 (dt, J = 8.8, 2.5, 4H), 7.03 (t, J = 10.0, 2H), 6.91 (dt, J = 8.4, 2.5, 2H), 3.00 (s, 12H)
13C NMR (CDCl3-TMS) δ ppm = 150.5, 139.7, 137.0, 136.8, 136.7, 131.7, 131.1, 126.1, 123.1, 113.7, 40.7
MS (70 eV) m/z = 366 (M+, 100)
【００９９】
（実施例３）
＜１，３−ビス（４−〔Ｎ，Ｎ−ジフェニルアミノ〕フェニル）アズレン：アズレン誘導体３の合成＞
１，３−ジヨードアズレン  ０．３８ｇ（１．０ｍｍｏｌ）、４−ブロモフェニルホウ酸  ０．６０ｇ（３．０ｍｍｏｌ）、炭酸セシウム  ０．６１ｇ（４．０ｍｍｏｌ）、Ｐｄ（ｄｐｐｆ）２  ０．０６１ｇ（０．０５ｍｍｏｌ）、ＢＩＮＡＰ  ０．０３１ｇ（０．０５ｍｍｏｌ）を、乾燥トルエン  １０ｍＬに懸濁させ、十分に脱気した後、アルゴン雰囲気下で攪拌下加熱還流した。５時間還流し、放冷後、反応混合物を炭酸水素ナトリウム水  ５０ｍＬに注ぎ、エーテルで抽出した。有機層を飽和食塩水で洗浄した後、硫酸マグネシウムで乾燥した。減圧下、溶媒を留去した後、残渣をシリカゲルカラムクロマトグラフィ（溶媒；酢酸エチル：ヘキサン＝１：９）により精製し、下記式に示す１，３−ビス（４−ブロモフェニル）アズレンを０．２３ｇ（収率５３％）得た。構造は核磁気共鳴装置（ＮＭＲ）（１Ｈ−ＮＭＲ，１３Ｃ−ＮＭＲ）、質量分析装置（ＭＡＳＳ）により確認した。
【化２２】
2006096722.tif 000023
【０１００】
緑色針状結晶、融点：１９１〜１９５℃
1H NMR (CDCl3-TMS) δppm = 7.17 (t, J = 10.0 Hz, 2H), 7.26 (s, 1H), 7.49 (d, J = 8.4 Hz, 4H), 7.62 (t, J = 8.0 Hz, 1H), 7.63 (d, J = 8.4 Hz, 4H), 8.04 (s, 1H), 8.48 (d, J = 9.6 Hz, 2H)
13C NMR (CDCl3-TMS) δppm = 120.7, 124.1, 129.3, 131.3, 131.8, 135.9, 136.2, 136.7, 136.8, 139.4
MS (70 eV) m/z = 440, 438, 436 (M+, 40, 100, 53)
【０１０１】
上記１，３−ビス（４−ブロモフェニル）アズレン  ０．２９ｇ（１．０ｍｍｏｌ）、ヨウ化銅（Ｉ）  ０．０２３ｇ（０．１２ｍｍｏｌ）、Ｎ，Ｎ−ジフェニルアミン  ０．５１ｇ（３．０ｍｍｏｌ）、酢酸パラジウム  ０．００６７ｇ（０．０３ｍｍｏｌ）、（ｔ−Ｂｕ）３ＰＨＢＦ４  ０．０１７ｇ（０．０６ｍｍｏｌ）、ｔ−ＢｕＯＮａ  ０．２９ｇ（３．０ｍｍｏｌ）を、乾燥トルエン  １０ｍＬに懸濁させ、十分に脱気した後、窒素雰囲気下で攪拌下加熱還流した。７時間還流し、放冷後、反応混合物を水  ５０ｍＬに注ぎ、エーテルで抽出した。有機層を水、飽和食塩水で洗浄した後、硫酸マグネシウムで乾燥した。減圧下、溶媒を留去した後、残渣をシリカゲルカラムクロマトグラフィ（溶媒；酢酸エチル：ヘキサン＝２：８）により精製し、下記式に示す目的物１，３−ビス（４−〔Ｎ，Ｎ−ジフェニルアミノ〕フェニル）アズレン（アズレン誘導体３）を  ０．５４ｇ（収率８９％）得た。構造は核磁気共鳴装置（ＮＭＲ）（１Ｈ−ＮＭＲ，１３Ｃ−ＮＭＲ）、質量分析装置（ＭＡＳＳ）により確認した。
【化２３】
2006096722.tif 000024
【０１０２】
緑色針状結晶、融点：２７８〜２８１℃
1H NMR (CDCl3-TMS) δppm = 7.04 (t, J =7.4Hz, 4H), 7.07 (t, J = 10.0Hz, 2H), 7.19 (d, J = 8.4Hz, 8H), 7.21 (d, J = 8.8Hz, 4H), 7.29 (t, J = 8.0Hz, 8H), 7.51 (d, J = 8.8Hz, 4H), 7.54 (t, J = 10.0Hz, 1H), 8.09 (s, 1H), 8.53 (d, J = 10.0Hz, 2H)
13C NMR (CDCl3-TMS) δppm = 122.8, 123.1, 124.1, 124.4, 129.3, 130.2, 130.4, 131.3, 136.1, 136.5, 136.8, 138.9, 146.3, 147.8
MS (70 eV) m/z = 610 (M+, 100)
【０１０３】
（実施例４）
＜１，３−ビス〔４−（カルバゾル−９−イル）フェニル〕アズレン：アズレン誘導体４の合成＞
１，３−ジヨードアズレン  ０．３８ｇ（１．０ｍｍｏｌ）、４−（カルバゾル−９−イル）フェニルホウ酸  ０．８６ｇ（３．０ｍｍｏｌ）、炭酸セシウム  ０．６１ｇ（４．０ｍｍｏｌ）、Ｐｄ（ｄｐｐｆ）２  ０．０６１ｇ（０．０５ｍｍｏｌ）、ＢＩＮＡＰ  ０．０３１ｇ（０．０５ｍｍｏｌ）を、乾燥トルエン  １０ｍＬに懸濁させ、十分に脱気した後、アルゴン雰囲気下で攪拌下加熱還流した。７時間還流し、放冷後、反応混合物を炭酸水素ナトリウム水  ５０ｍＬに注ぎ、エーテルで抽出した。有機層を飽和食塩水で洗浄した後、硫酸マグネシウムで乾燥した。減圧下、溶媒を留去した後、残渣をシリカゲルカラムクロマトグラフィ（溶媒；酢酸エチル：ヘキサン＝２：８）により精製し、下記式に示す目的物１，３−ビス〔４−（カルバゾル−９−イル）フェニル〕アズレン（アズレン誘導体４）を  ０．１５ｇ（収率２４％）得た。構造は核磁気共鳴装置（ＮＭＲ）（１Ｈ−ＮＭＲ，１３Ｃ−ＮＭＲ）、質量分析装置（ＭＡＳＳ）により確認した。
【化２４】
2006096722.tif 000025
【０１０４】
緑色針状結晶、融点：２６１〜２６３℃
1H NMR (CDCl3-TMS) δppm = 7.25 (t, J = 9.6Hz, 2H), 7.33 (t, J = 7.4Hz, 4H), 7.47 (t, J = 7.7Hz, 4H), 7.58 (d, J = 8.3Hz, 4H), 7.70 (t, J = 10.0Hz, 1H), 7.75 (d, J = 8.1Hz, 4H), 7.92 (d, J = 8.1Hz, 2H), 8.19 (t, J = 7.1Hz, 4H), 8.32 (s, 1H), 8.73 (d, J = 10.0Hz, 2H)
13C NMR (CDCl3-TMS) δppm = 109.9, 120.0, 120.3, 123.4, 124.1, 126.0, 127.3, 129.7, 131.0, 136.1, 136.4, 137.0, 137.2, 139.5, 141.0
MS (70 eV) m/z = 610 (M+, 100)
【０１０５】
（実施例５）
＜１，３−ビス{〔４−（カルバゾル−９−イル）フェニル〕エチニル}アズレン：アズレン誘導体５の合成＞
（Ｐｈ３Ｐ）２ＰｄＣｌ２  ０．０４４ｇ（０．０６３ｍｍｏｌ）、Ｐｈ３Ｐ  ０．０６６ｇ（０．２５２ｍｍｏｌ）、ＣｕＩ  ０．０７２ｇ（０．３１５ｍｍｏｌ）、トリメチルシリルアセチレン  ２．８ｍＬ（３５ｍｍｏｌ）をトリエチルアミン  ３０ｍＬに懸濁させ、窒素脱気した後、５０℃で１時間撹拌した。この混合物に、９−（４−ヨードフェニルカルバゾール）  ３．０ｇ（８．１３ｍｍｏｌ）を添加し、さらに３時間撹拌した。溶媒を減圧下留去して、析出した固体を濾過して除去し、固体をエーテルでよく洗浄した。濾液を合わせ、２Ｎ塩酸、水で洗浄し、硫酸ナトリウムで乾燥した。減圧下留去して、残渣をシリカゲルカラムクロマトグラフィ（溶媒；トルエン：ヘキサン＝３：７）により精製し、トリメチルシリル体を２．４３８ｇ（収率９２％）を得た。次に、この化合物０．４９６ｇ（１．４７ｍｍｏｌ）を炭酸カリウム  ０．０４１ｇ（２．９５ｍｍｏｌ）とメタノール２０ｍＬに溶解させ、この溶液を窒素気流下５０℃で３時間加熱攪拌した。反応混合物を水に注ぎ、エーテルで抽出した。硫酸ナトリウムで乾燥後、溶媒を減圧下留去して、残渣をシリカゲルカラムクロマトグラフィ（溶媒；酢酸エチル：ヘキサン＝３：９７）により精製し、下記式に示す４−（カルバゾ−９−イル）フェニルエチンを０．３０ｇ（収率７７％）得た。構造は核磁気共鳴装置（ＮＭＲ）（１Ｈ−ＮＭＲ，１３Ｃ−ＮＭＲ）、質量分析装置（ＭＡＳＳ）により確認した。
【化２５】
2006096722.tif 000026
【０１０６】
黄色針状結晶、融点：１０２〜１０５℃
1H NMR (CDCl3-TMS) δppm = 3.18 (s, 1H), 7.30 (m, 2H), 7.41 (m, 4H) 7.55 (dm, J = 8.8 Hz, 2H), 7.73 (dm, J = 8.8 Hz, 2H), 8.14 (dm, J = 7.8 Hz, 2H)
13C NMR (CDCl3-TMS) δppm = 78.1, 82.9, 109.7, 120.3, 120.4, 121.1, 123.6, 126.1, 126.8, 133.7, 138.2, 140.5
MS (70 eV) m/z = 267 (M+, 100)
【０１０７】
１，３−ジヨードアズレン  ０．３８ｇ（１．０ｍｍｏｌ）、ヨウ化銅（Ｉ）  ０．０２３ｇ（０．１２ｍｍｏｌ）、４−（カルバゾ−９−イル）フェニルエチン  ０．２７ｇ（３ｍｍｏｌ）、（Ｐｈ３Ｐ）２ＰｄＣｌ２  ０．０１７ｇ（０．０２４ｍｍｏｌ）、Ｐｈ３Ｐ  ０．０２５ｇ（０．０９６ｍｍｏｌ）をトリエチルアミン  １０ｍＬに懸濁させ、窒素雰囲気下で、５時間攪拌下加熱還流させた。溶媒を減圧下留去した後、エーテル５０ｍＬを加えて、不溶な固体をエーテル濾過して除去し、濾液を２Ｎ塩酸、水、飽和食塩水で洗浄した後、硫酸ナトリウムで乾燥した。溶媒を減圧下留去した後、残渣をシリカゲルカラムクロマトグラフィ（溶媒；酢酸エチル：ヘキサン＝２：８）により精製し、下記式に示す１，３−ビス{〔４−（カルバゾル−９−イル）フェニル〕エチニル}アズレン（アズレン誘導体５）を  ０．１６ｇ（収率２５％）得た。構造は核磁気共鳴装置（ＮＭＲ）（１Ｈ−ＮＭＲ，１３Ｃ−ＮＭＲ）、元素分析（ＥＡ）により確認した。
【化２６】
2006096722.tif 000027
【０１０８】
緑色針状結晶、融点：２１４〜２１６℃
1H NMR (CDCl3-TMS) δppm = 7.32 (t-like, J = 7.9Hz, 4H), 7.41 (t, J = 9.8Hz, 2H), 7.44 (td, J = 7.4Hz, 1.2Hz, 4H), 7.58 (d, J = 8.1Hz, 4H), 7.62 (dm, J = 8.5Hz, 4H), 7.78 (t, J = 9.9Hz, 1H), 7.87 (dm, J = 8.3Hz, 4H), 8.16 (d, J = 7.8Hz, 4H), 8.24 (s, 1H), 8.69 (d, J = 9.5Hz, 2H)
13C NMR (CDCl3-TMS) δppm = 85.9, 93.6, 109.8, 110.5, 120.2, 120.4, 122.9, 123.6, 125.0, 126.0, 126.1, 126.9, 132.9, 137.2, 137.2, 140.2, 141.7, 142.2
E.A. cacld for C50H30N2・0.8H2O : C: 89.21, H: 4.73, N: 4.16%, found : C: 89.17, H: 4.80, N: 3.87%
【０１０９】
＜緑色有機ＥＬ素子の作製＞
（実施例６）
実施例１で合成した、アズレン誘導体１をホール注入層として用いて緑色有機ＥＬ素子を作製した。
ＩＴＯの透明電極が予め１５０ｎｍの膜厚で形成されているガラス基板を有機洗浄、純水洗浄、乾燥、ＵＶオゾン処理を行った。その基板を直ちに真空チャンバへ導入後、Ａｒ＋Ｏ２プラズマ処理を行った。真空度５×１０−７Ｔｏｒｒで、アズレン誘導体１を１０ｎｍ真空蒸着してホール注入層を、ＴＰＴＥを５０ｎｍ真空蒸着してホール輸送層を形成した。アズレン誘導体１の蒸着温度は１５５℃であった。その上に発光層及び電子輸送層としてＡｌｑ３を６０ｎｍ堆積した。この上に、ＬｉＦを０．５ｎｍ、Ａｌを１００ｎｍ蒸着し金属電極を形成した。この素子をin-situで高真空排気した別チャンバへ搬送し、チャンバ内を孤立系にした後、１気圧の高純度窒素で置換した。その後、紫外線硬化樹脂を用いて封止ガラスの端部を透明電極の表面に密着し密封し、有機ＥＬ素子を得た。このようにして形成した有機ＥＬ素子に直流電圧を印加し、連続駆動させて発光効率、ＥＬスペクトル、素子寿命の測定を行った。結果を表１に示す。
【０１１０】
（実施例７）
ホール注入層用の材料として、アズレン誘導体１の代わりに、実施例２で合成したアズレン誘導体２を使用した以外は、実施例６と同様にして、緑色有機ＥＬ素子を作製し、発光効率、ＥＬスペクトル、素子寿命の測定を行った。アズレン誘導体２の蒸着温度は１４０℃であった。結果を表１に示す。
【０１１１】
（実施例８）
ホール注入層用の材料として、アズレン誘導体１の代わりに、実施例３で合成したアズレン誘導体３を使用した以外は、実施例６と同様にして、緑色有機ＥＬ素子を作製し、発光効率、ＥＬスペクトル、素子寿命の測定を行った。アズレン誘導体３の蒸着温度は２００℃であった。結果を表１に示す。
【０１１２】
（実施例９）
ホール注入層用の材料として、アズレン誘導体１の代わりに、実施例４で合成したアズレン誘導体４を使用した以外は、実施例６と同様にして、緑色有機ＥＬ素子を作製し、発光効率、ＥＬスペクトル、素子寿命の測定を行った。アズレン誘導体４の蒸着温度は２３５℃であった。結果を表１に示す。
【０１１３】
（比較例１）
ホール注入層用の材料として、アズレン誘導体１の代わりに、銅フタロシアニン（ＣｕＰｃ）を使用した以外は、実施例６と同様にして、緑色有機ＥＬ素子を作製し、発光効率、ＥＬスペクトル、素子寿命の測定を行った。ＣｕＰｃの蒸着温度は３４０℃であった。結果を表１に示す。
【０１１４】
（比較例２）
アズレン誘導体１のホール注入層１０ｎｍ、及びＴＰＴＥのホール輸送層５０ｎｍの代わりに、ホール注入層は設けずに、ホール輸送層としてＴＰＴＥを６０ｎｍとした以外は、実施例６と同様にして、緑色有機ＥＬ素子を作製し、発光効率、ＥＬスペクトル、素子寿命の測定を行った。結果を表１に示す。
【０１１５】
【表１】
2006096722.tif 000028
【０１１６】
このように、実施例７〜９で作製した有機ＥＬ素子は、比較例１に比べて輝度、輝度半減期は同等以上であった。また、実施例８，９の有機ＥＬ素子は、比較例１に比べて駆動電圧が低くなっており、低消費電力化を図ることができる。
【０１１７】
＜オレンジ色有機ＥＬ素子の作製＞
（実施例１０）
実施例２で合成した、アズレン誘導体２をホール注入層として用いてオレンジ色有機ＥＬ素子を作製した。
ＩＴＯの透明電極が予め１５０ｎｍの膜厚で形成されているガラス基板を有機洗浄、純水洗浄、乾燥、ＵＶオゾン処理を行った。その基板を直ちに真空チャンバへ導入後、Ａｒ＋Ｏ２プラズマ処理を行った。真空度５×１０−７Ｔｏｒｒで、アズレン誘導体２を１０ｎｍ真空蒸着してホール注入層を、ＴＰＴＥを３０ｎｍ真空蒸着してホール輸送層を形成した。その上に発光層のホスト及びドーパントとしてＡｌｑ３とＤＣＪＴＢを４０ｎｍ堆積した（ＤＣＪＴＢのドープ比率は１．２〜１．５重量％）。この上に、電子輸送層としてＡｌｑ３を４０ｎｍ堆積した。さらに、ＬｉＦを０．５ｎｍ、Ａｌを１００ｎｍ蒸着し金属電極を形成した。この素子をin-situで高真空排気した別チャンバへ搬送し、チャンバ内を孤立系にした後、１気圧の高純度窒素で置換した。その後、紫外線硬化樹脂を用いて封止ガラスの端部を透明電極の表面に密着し密封し、有機ＥＬ素子を得た。このようにして形成した有機ＥＬ素子に直流電圧を印加し、連続駆動させて発光効率、ＥＬスペクトル、素子寿命の測定を行った。結果を表２に示す。
【０１１８】
（実施例１１）
ホール注入層用の材料として、アズレン誘導体２の代わりに、実施例３で合成したアズレン誘導体３を使用した以外は、実施例１０と同様にして、オレンジ色有機ＥＬ素子を作製し、発光効率、ＥＬスペクトル、素子寿命の測定を行った。結果を表２に示す。
【０１１９】
（実施例１２）
ホール注入層用の材料として、アズレン誘導体２の代わりに、実施例４で合成したアズレン誘導体４を使用した以外は、実施例１０と同様にして、オレンジ色有機ＥＬ素子を作製し、発光効率、ＥＬスペクトル、素子寿命の測定を行った。結果を表２に示す。
【０１２０】
（比較例３）
ホール注入層用の材料として、アズレン誘導体２の代わりに、銅フタロシアニン（ＣｕＰｃ）を使用した以外は、実施例１０と同様にして、オレンジ色有機ＥＬ素子を作製し、発光効率、ＥＬスペクトル、素子寿命の測定を行った。結果を表２に示す。
【０１２１】
（比較例４）
アズレン誘導体２のホール注入層１０ｎｍ、及びＴＰＴＥのホール輸送層３０ｎｍの代わりに、ホール注入層は設けずに、ホール輸送層としてＴＰＴＥを４０ｎｍとした以外は、実施例１０と同様にして、オレンジ色有機ＥＬ素子を作製し、発光効率、ＥＬスペクトル、素子寿命の測定を行った。結果を表２に示す。
【０１２２】
【表２】
2006096722.tif 000029
【０１２３】
このように、実施例１０〜１２で作製した有機ＥＬ素子は、比較例３に比べて輝度が向上している。特に実施例１０の有機ＥＬ素子は輝度が約２倍向上している。また、アズレン誘導体２，３を使用した場合は、発光波長が６２０ｎｍ以上となっており、より純度の高い赤色となっている。さらに、実施例１０の有機ＥＬ素子は、比較例３に比べて輝度が約２倍と高いにもかかわらず、素子寿命が長かった。
【０１２４】
＜青色有機ＥＬ素子の作製＞
（実施例１３）
実施例２で合成した、アズレン誘導体２をホール注入層として用いて青色有機ＥＬ素子を作製した。
ＩＴＯの透明電極が予め１５０ｎｍの膜厚で形成されているガラス基板を有機洗浄、純水洗浄、乾燥、ＵＶオゾン処理を行った。その基板を直ちに真空チャンバへ導入後、Ａｒ＋Ｏ２プラズマ処理を行った。真空度５×１０−７Ｔｏｒｒで、アズレン誘導体２を１０ｎｍ真空蒸着してホール注入層を、ＴＰＴＥを５０ｎｍ真空蒸着してホール輸送層を形成した。その上に発光層としてＤＰＶＢｉを４０ｎｍ堆積した。この上に、電子輸送層としてＡｌｑ３を２０ｎｍ堆積した。さらに、ＬｉＦを０．５ｎｍ、Ａｌを１００ｎｍ蒸着し金属電極を形成した。この素子をin-situで高真空排気した別チャンバへ搬送し、チャンバ内を孤立系にした後、１気圧の高純度窒素で置換した。その後、紫外線硬化樹脂を用いて封止ガラスの端部を透明電極の表面に密着し密封し、有機ＥＬ素子を得た。このようにして形成した有機ＥＬ素子に直流電圧を印加し、連続駆動させて発光効率、ＥＬスペクトル、素子寿命の測定を行った。結果を表３に示す。
【０１２５】
（比較例５）
ホール注入層用の材料として、アズレン誘導体２の代わりに、銅フタロシアニン（ＣｕＰｃ）を使用した以外は、実施例１３と同様にして、青色有機ＥＬ素子を作製し、発光効率、ＥＬスペクトル、素子寿命の測定を行った。結果を表３に示す。
【０１２６】
（比較例６）
アズレン誘導体２のホール注入層１０ｎｍ、及びＴＰＴＥのホール輸送層５０ｎｍの代わりに、ホール注入層は設けずに、ホール輸送層としてＴＰＴＥを６０ｎｍとした以外は、実施例１３と同様にして、青色有機ＥＬ素子を作製し、発光効率、ＥＬスペクトル、素子寿命の測定を行った。結果を表３に示す。
【０１２７】
【表３】
2006096722.tif 000030
【０１２８】
このように、実施例１３で作製した有機ＥＬ素子は、比較例５に比べて輝度は同等であったが、素子寿命が長くなった。
【０１２９】
＜透過率測定＞
石英基板の上に、実施例２で合成したアズレン誘導体２を１００ｎｍ真空蒸着した。分光光度計（日立製、ＨＩＴＡＣＨＩ３３０  Ｓｐｅｃｔｒｏｐｈｏｔｏｍｅｔｅｒ）により、この試料の透過率を測定した。波長３００ｎｍ〜８００ｎｍの領域における透過率の結果を図２に示す。
【０１３０】
同様にして、ＣｕＰｃ薄膜（厚さ：１００ｎｍ）の透過率を測定した。結果を図２に示す。
【０１３１】
図２からわかるように、アズレン誘導体２の薄膜と、ＣｕＰｃの薄膜とでは、オレンジ色〜赤色領域における透過率に大きな差がある。（アズレン誘導体２の透過率が高い。）
【０１３２】
石英基板の上に、実施例２で合成したアズレン誘導体２を１０ｎｍ真空蒸着した。同様にして実施例３，４で合成したアズレン誘導体３、アズレン誘導体４をそれぞれ１０ｎｍ真空蒸着した。分光光度計により、これらの試料の透過率を測定した。波長３００ｎｍ〜８００ｎｍの領域における透過率の結果を図３に示す。
【０１３３】
同様にして、ＣｕＰｃ薄膜(厚さ：１０ｎｍ)の透過率を測定した。結果を図３に示す。
【０１３４】
図３からわかるように、アズレン誘導体２、アズレン誘導体３、アズレン誘導体４の各薄膜と、ＣｕＰｃの薄膜とでは、オレンジ色〜赤色領域における透過率に大きな差があるアズレン誘導体の透過率が高い。）。
【０１３５】
＜イオン化ポテンシャルの測定＞
実施例２で合成したアズレン誘導体２を使用して、Ｓｉ基板上に真空蒸着法により１００ｎｍ成膜してサンプルを作成し、光電子分光装置（理研計器製、ＡＣ−２型）により、イオン化ポテンシャルを測定した。同様にして実施例３，４で合成したアズレン誘導体３、アズレン誘導体４についてイオン化ポテンシャルを測定した。結果を表４に示す。
【０１３６】
同様にして、ＣｕＰｃのイオン化ポテンシャルを測定した。結果を表４に示す。
【０１３７】
【表４】
2006096722.tif 000031
【０１３８】
このように、アズレン誘導体２のＨＯＭＯレベルは５．０ｅＶであり、ＣｕＰｃのＨＯＭＯレベル（５．２ｅＶ）に比べて浅い。図４に示すように、アズレン誘導体２は、ホール注入電極のＩＴＯとホール輸送層のＴＰＴＥとの中間のＨＯＭＯ順位を備えるため、ホール注入電極からホール輸送層へのホールの注入が容易となると考えられる。
【０１３９】
以上のように、実施例１〜５に示すように、安定な新規のアズレン誘導体を合成することができた。これらのアズレン誘導体は、実施例６〜１３に示すように、有機ＥＬ素子のホール注入層として従来のホール注入層用材料であるＣｕＰｃと同等以上の性能を示し、特にオレンジ色有機ＥＬ素子としてＣｕＰｃに比べて約２倍の輝度を達成することができた。また、緑色、オレンジ色、青色それぞれについてホール注入層用材料として使用可能なことから、白色発光用のホール注入層用材料としても使用することができる。さらに、これらのアズレン誘導体は、ＣｕＰｃに比べて低温で真空蒸着を行うことができるため、蒸着に要する時間を短縮することでき、製造工程の効率化が図れる。
【図面の簡単な説明】
【０１４０】
【図１】本発明の実施形態２に係る有機電界発光素子の概略構成を示す図である。
【図２】本発明の実施例におけるアズレン誘導体２及びＣｕＰｃの薄膜（膜厚１００ｎｍ）の透過スペクトルを示す図である。
【図３】本発明の実施例におけるアズレン誘導体２，３，４及びＣｕＰｃの薄膜（膜厚１０ｎｍ）の透過スペクトルを示す図である。
【図４】本発明の実施例におけるアズレン誘導体２及びＣｕＰｃのイオン化ポテンシャルを示す図である。
【符号の説明】
【０１４１】
１０  透明基板、１２  透明電極（ホール注入電極）、１４  金属電極（電子注入電極）、２０  有機層、２２  ホール注入層、２４  ホール輸送層、２６  発光層、２８  ホールブロック層、３０  電子輸送層。
【図１】
2006096722.tif 000036
【図２】
2006096722.tif 000037
【図３】
2006096722.tif 000038
【図４】
2006096722.tif 000039